(57)【要約】      （修正有）【課題】ばらつきの小さい安定したシボとストレッチ性とソフトな風合いとを有するシボ織物およびその製造方法を提供する。【解決手段】シボ織物であって、複合繊維と非複合繊維とを含む撚糸糸条を経糸および／または緯糸に配し、かつ該撚糸糸条を配した方向の伸張率が５％以上であり、好ましくは、非複合繊維のヤング率Ａが複合繊維のヤング率Ｂよりも小さく、ＡとＢとの合計が８０００Ｎ／ｍｍ２以下であり、非複合繊維の総繊度が複合繊維の総繊度の２倍以上である織物。【選択図】図１
2019183308.tif 000002
【特許請求の範囲】
【請求項１】
シボ織物であって、複合繊維と非複合繊維とを含む撚糸糸条を経糸および／または緯糸に配し、かつシ該撚糸糸条を配した方向の伸張率が５％以上であることを特徴とするシボ織物。
【請求項２】
非複合繊維のヤング率Ａが複合繊維のヤング率Ｂよりも小さく、ＡとＢとの合計が８０００Ｎ／ｍｍ２以下である、請求項１に記載のシボ織物。
【請求項３】
非複合繊維の総繊度が複合繊維の総繊度の２倍以上である、請求項１または請求項２に記載のシボ織物。
【請求項４】
前記複合繊維が、ポリトリメチレンテレフタレートを１成分とする複合繊維である、請求項１〜３のいずれかに記載のシボ織物。
【請求項５】
前記複合繊維が、ポリトリメチレンテレフタレートとポリトリメチレンテレフタレートとからなる複合繊維である、請求項４に記載のシボ織物。
【請求項６】
前記複合繊維が、ポリトリメチレンテレフタレートと、ポリトリメチレンテレフタレート以外のポリマーとからなる複合繊維である、請求項４に記載のシボ織物。
【請求項７】
前記非複合繊維が、ポリトリメチレンテレフタレート単独成分からなる繊維である、請求項１〜６のいずれかに記載のシボ織物。
【請求項８】
織物のカバーファクターＣＦが１０００〜３５００の範囲内にある、請求項１〜７のいずれかに記載のシボ織物。
ＣＦ＝（ＤＷｐ／１．１）１／２×ＭＷｐ＋（ＤＷｆ／１．１）１／２×ＭＷｆ
［ＤＷｐはタテ糸総繊度（ｄｔｅｘ）、ＭＷｐはタテ糸織密度（本／２．５４ｃｍ）、ＤＷｆはヨコ糸総繊度（ｄｔｅｘ）、ＭＷｆはヨコ糸織密度（本／２．５４ｃｍ）である。］
【請求項９】
複合繊維と非複合繊維とを含み、撚係数αが７５００以下で撚糸を施した撚糸糸条を、経糸および／または緯糸に配して織物を製織した後、該織物にリラックス処理を施すことによりシボを発現させると同時に撚糸糸条をランダムに屈曲させ、次いで、リラックス上がりに対して１．４倍以内の巾だしでプレセット処理することを特徴とするシボ織物の製造方法。
【請求項１０】
前記撚糸糸条において、複合繊維の熱収縮率が非複合繊維の熱収縮率よりも大きい、請求項９に記載のシボ織物の製造方法。
【請求項１１】
前記複合繊維において、湿熱収縮率が８％以上かつ乾熱収縮率が１０％以上である、請求項１０に記載のシボ織物の製造方法。
【発明の詳細な説明】
【技術分野】
【０００１】
本発明は、ばらつきの小さい安定したシボとストレッチ性とソフトな風合いとを有するシボ織物およびその製造方法に関する。
【背景技術】
【０００２】
従来、デシン、パレス、チリメンに代表される緯撚織物やオリエンタルクレープに代表される経撚織物、さらにはジョーゼットに代表される経緯撚織物は、経糸および／または緯糸に強撚糸を用い、染色加工工程でシボを発現させることによって製造されている（例えば特許文献１）。また、近年、着用快適性の点でストレッチ性を付与させた織物が多数提案されている（例えば特許文献２、特許文献３）。
【０００３】
しかしながら、撚り係数を大きくすると、シボの形状が織物の中心部と耳際部でシボが異なる、いわゆる中希の問題が発生したり風合いが固くなるという問題があった。
【先行技術文献】
【特許文献】
【０００４】
【特許文献１】特開平１１−９３０３７号公報
【特許文献２】特開平１１−９３０３１号公報
【特許文献３】特開２００５−８９９２８号公報
【発明の概要】
【発明が解決しようとする課題】
【０００５】
本発明は上記の背景に鑑みなされたものであり、その目的は、ばらつきの小さい安定したシボとストレッチ性とソフトな風合いとを有するシボ織物およびその製造方法を提供することにある。
【課題を解決するための手段】
【０００６】
本発明者は上記の課題を達成するため鋭意検討した結果、シボ織物を構成する撚糸糸条などを巧みに工夫することによって、ばらつきの小さい安定したシボとストレッチ性とソフトな風合いとを有するシボ織物が得られることを見出し、さらに鋭意検討を重ねることにより本発明を完成するに至った。
【０００７】
かくして、本発明によれば「シボ織物であって、複合繊維と非複合繊維とを含む撚糸糸条を経糸および／または緯糸に配し、かつシ該撚糸糸条を配した方向の伸張率が５％以上であることを特徴とするシボ織物。」が提供される。
【０００８】
その際、非複合繊維のヤング率Ａが複合繊維のヤング率Ｂよりも小さく、ＡとＢとの合計が８０００Ｎ／ｍｍ２以下であることが好ましい。また、非複合繊維の総繊度が複合繊維の総繊度の２倍以上であることが好ましい。また、前記複合繊維が、ポリトリメチレンテレフタレートを１成分とする複合繊維であることが好ましい。その際、前記複合繊維がポリトリメチレンテレフタレートとポリトリメチレンテレフタレートとからなる複合繊維であることが好ましい。また、前記複合繊維が、ポリトリメチレンテレフタレートと、ポリトリメチレンテレフタレート以外のポリマーとからなる複合繊維であることが好ましい。また、前記非複合繊維が、ポリトリメチレンテレフタレート単独成分からなる繊維であることが好ましい。また、織物のカバーファクターＣＦが１０００〜３５００の範囲内にあることが好ましい。
ＣＦ＝（ＤＷｐ／１．１）１／２×ＭＷｐ＋（ＤＷｆ／１．１）１／２×ＭＷｆ
［ＤＷｐはタテ糸総繊度（ｄｔｅｘ）、ＭＷｐはタテ糸織密度（本／２．５４ｃｍ）、ＤＷｆはヨコ糸総繊度（ｄｔｅｘ）、ＭＷｆはヨコ糸織密度（本／２．５４ｃｍ）である。］
また、本発明によれば、複合繊維と非複合繊維とを含み、撚係数αが７５００以下で撚糸を施した撚糸糸条を、経糸および／または緯糸に配して織物を製織した後、該織物にリラックス処理を施すことによりシボを発現させると同時に撚糸糸条をランダムに屈曲させ、次いで、リラックス上がりに対して１．４倍以内の巾だしでプレセット処理することを特徴とするシボ織物の製造方法が提供される。
その際、前記撚糸糸条において、複合繊維の熱収縮率が非複合繊維の熱収縮率よりも大きいことが好ましい。また、前記複合繊維において、湿熱収縮率が８％以上かつ乾熱収縮率が１０％以上であることが好ましい。
【発明の効果】
【０００９】
本発明によれば、ばらつきの小さい安定したシボとストレッチ性とソフトな風合いとを有するシボ織物およびその製造方法が得られる。
【図面の簡単な説明】
【００１０】
【図１】本発明のシボ織物の図面代用写真である。
【発明を実施するための形態】
【００１１】
以下に本発明を実施するための形態を詳述するが、本発明はこれらによって限定されるものではない。
【００１２】
まず、本発明において、撚糸糸条は複合繊維と非複合繊維（単独成分からなる繊維）とを含む。その際、非複合繊維のヤング率Ａが複合繊維のヤング率Ｂよりも小さいことが好ましい。また、ＡとＢとの合計が８０００Ｎ／ｍｍ２以下（より好ましくは１０００〜５０００Ｎ／ｍｍ２）であることが好ましい。また、非複合繊維の総繊度が複合繊維の総繊度の２倍以上（より好ましくは２．５倍以上、特に好ましくは２．９〜８倍）であることが好ましい。非複合繊維の総繊度が複合繊維の総繊度の２倍より小さいと、シボの凹凸形状にばらつきが大きくなるおそれがある。
【００１３】
前記複合繊維と非複合繊維において、繊維種類は特に限定されないが、ポリトリメチレンテレフタレート系繊維が好ましい。
【００１４】
ポリトリメチレンテレフタレート系繊維とは、ポリトリメチレンテレフタレートを構成成分とする繊維である。ここで、ポリトリメチレンテレフタレートは、トリメチレンテレフタレート単位を約５０モル％以上、好ましくは７０モル％以上、さらには８０モル％以上、さらに好ましくは９０モル％以上のものをいう。したがって、かかるポリトリメチレンテレフタレートには、第３成分として、他の酸成分および／またはグリコール成分の合計量が、約５０モル％以下、好ましくは３０モル％以下、さらには好ましくは２０モル％以下、特に好ましくは１０モル％以下の範囲で含有されていてもよい。ポリトリメチレンテレフタレートは、テレフタル酸またはその機能的誘導体と、トリメチレングリコールまたはその誘導体とを、触媒の存在下で、適当な反応条件下に結合せしめることによって合成される。この合成過程において、適当な１種または２種以上の第３成分を添加した共重合ポリエステルであってもよい。
【００１５】
添加する第３成分としては、脂肪族ジカルボン酸（シュウ酸、アジピン酸など）、脂環族ジカルボン酸（シクロヘキサンジカルボン酸など）、芳香族ジカルボン酸（イソフタル酸、ソジウムスルホイソフタル酸など）、脂肪族グリコール（エチレングリコール、１，２−プロピレングリコール、テトラメチレングリコールなど）、脂環族グリコール（シクロヘキサンジオールなど）、芳香族ジオキシ化合物（ハイドロキノンビスフェノールＡなど）、芳香族を含む脂肪族グリコール（１，４−ビス（β−ヒドロキシエトキシ）ペンゼンなど）、ポリエーテルグリコール（ポリエチレングリコール、ポリプロピレングリコールなど）、脂肪族オキシカルボン酸（ω−オキシカプロン酸など）、芳香族オキシカルボン酸（Ｐ−オキシ安息香酸など）が挙げられる。また、１個または３個以上のエステル形成性官能基を有する化合物（安息香酸などまたはグリセリンなど）も、重合体が実質的に線状である範囲内で使用できる。
【００１６】
さらに、ポリトリメチレンテレフタレート系繊維には、二酸化チタンなどの艶消剤、リン酸などの安定剤、ヒドロキシペンソフェノン誘導体などの紫外線吸収剤、タルクなどの結晶化核剤、アエロジルなどの易滑剤、ヒンダードフェノール誘導体などの抗酸化剤、難燃剤、制電剤、顔料、蛍光増白剤、赤外線吸収剤、消泡剤などが含有されていてもよい。
【００１７】
前記非複合繊維は、上記のポリトリメチレンテレフタレート成分単独で形成されていることが好ましい。一方、前記複合繊維は、ポリトリメチレンテレフタレートとポリトリメチレンテレフタレートとからなる複合繊維、第３成分を共重合していないポリトリメチレンテレフタレートと第３成分を共重合したポリトリメチレンテレフタレートとからなる複合繊維や、ポリトリメチレンテレフタレートとポリトリメチレンテレフタレート以外のポリエステルやなる複合繊維など、ポリトリメチレンテレフタレートを１成分とする芯鞘型やサイドバイサイド型などの複合繊維であってもよい。
【００１８】
ポリトリメチレンテレフタレート系繊維の紡糸は、例えば通常の紡糸装置または通常の複合紡糸装置を用いて、１５００ｍ／分程度の巻取り速度で未延伸糸を得た後、２〜３．５倍程度で延伸する方法、紡糸一延伸工程を直結した直延法、巻取り速度５，０００ｍ／分以上の高速紡糸法（スピンドローまたはスピンテイクアップ法）のいずれでもよい。また、繊維の形態は特に限定されず。長繊維（マルチフィラメント糸条）でもよいし、短繊維でもよいが、優れたシポ立ち性を得るうえで長繊維が好ましい。さらには、インターレースやタスランなどの空気加工糸や通常の仮撚加工糸であってもよい。
【００１９】
前記複合繊維と非複合繊維において、繊維の繊度は特に限定されないが、布帛強度や風合いの点や、総繊度で３３〜５００ｄｔｅｘ、単繊維繊度で０．３〜６ｄｔｅｘの範囲が適当である。また、単糸の横断面形状も特に限定されるものではなく。通常の丸型だけでなく、扁平、三角、Ｙ型、丁型、Ｕ型などの異型、多葉型。中空型など不定形でもよい。
【００２０】
本発明のシポ織物は例えば、以下の方法により製造することができる。まず、複合繊維と非複合繊維とを用いて撚糸糸条を得る。その際、複合繊維の熱収縮率Ａが非複合繊維の熱収縮率Ｂよりも大きいことが好ましい。また、複合繊維の湿熱収縮率が８％以上（より好ましくは８〜１２％）、かつ乾熱収縮率が１０％以上（より好ましくは１０〜１５％）であることが好ましい。
【００２１】
また、複合繊維と非複合繊維とを引きそろえて撚糸を施す際、撚係数αで７５００以下（好ましくは５０００〜７０００、特に好ましくは６０００〜６５００の範囲）で撚糸を施すことが好ましい。該撚係数αが７５００より大きいと、シポは発現するものの、シボ感が低下し、平坦かつ表情の乏しい生地となるおそれがあり、また、シボの凹凸形状にばらつきが大きくなるおそれがある。さらには、風合いが硬くなり、ストレッチ性も損なわれるおそれがある。なお、撚係数αは、下記によって表されるものである。
α＝Ｔ×Ｄ１／２
ただし、Ｔは糸条の撚数（Ｔ／ｍ）、Ｄは糸条の総繊度（ｄｔｅｘ）である。
【００２２】
次いで、前記撚糸糸条を、必要に応じて他の繊維と交絡混繊、交撚、複合仮撚などで複合した後、織物を製織する。その際、他の糸条は複合糸条の重量対比３０重量％以下であることが好ましい。
【００２３】
また、撚糸糸条を織物の経糸および／または緯糸に配する際、適宜、撚り係数の異なる糸条を配列してもよく、無地かストライプなどの希望する織物外観に応じて適宜選定すればよい。例えば、１本交互〜６本交互（１：１〜６：６）や１本：２本交互、１本：３本交互、１本：４本交互など、さらには希望するシポ立てや撚りバランスを考盧して撚り方向の異なる糸条、すなわちＳ撚糸（Ｓ）とＺ撚糸（Ｚ）を適宜組み合わせて、Ｓ−Ｚ、Ｓ−Ｓ−Ｚ−Ｚ、Ｓ−Ｚ−Ｚ−Ｓなどの配列でもよい。
【００２４】
織物の組織としては、平、綾、朱子またはこれらの変化組織などが挙げられる。なかでも平組織が好ましい。
【００２５】
次いで、該織物にリラックス処理を施す。かかるリラックス処理の条件としては８０〜９５゜Ｃの熱水中で０．２〜２時間の処理時間であることが好ましい。該リラックス処理によりシボが発現すると同時に、図１に模式的に示すように織物中において撚糸糸条がランダムに屈曲し、優れたストレッチ性が発現する。このような屈曲構造が発現するメカニズムについては、非複合繊維のヤング率が小さく屈曲しやすく、複合繊維の熱収縮率が大きく、非複合繊維の繊度が複合繊維と比較して大きいことに起因すると考えている。織物にリラックス処理を行った際、繊度の大きい非複合繊維が芯、繊度の小さい複合繊維が鞘となる構造をとり、鞘である熱収縮率が大きい複合繊維が、芯であるヤング率の低い非複合繊維を大きく屈曲させることが考えられる。その後のプレセット条件としては、リラックス上がりに対して１．４倍以内（好ましくは１．０〜１．１倍）の巾だしでプレセットする必要がある。該巾だしが１．４倍よりも大きいと、リラックス処理により発現した撚糸糸条の屈曲構造が引き伸ばされ、リラックス処理前の織物構造にもどってしまいストレンチ性が損なわれるため好ましくない。かかるプレセット処理の温度は、好ましくは１４０〜１８０℃、より好ましくは１５０〜１７０℃、時間は、好ましくは１０秒〜５分、より好ましくは３０秒〜１分である。
【００２６】
なお、前記リラックス処理、プレセット処理と同時に、またはこれらの処理に続いてアルカリ減量（５〜４０％）、染色を施してもよい。また、ファイナルセットを行う場合は、リラックス上がりに対して１．４倍以内（好ましくは１．０〜１．１倍）の巾だしで温度は１４０〜１８０℃（より好ましくは１５０〜１７０℃）、時間は１０秒〜５分（より好ましくは３０秒〜１分）で行うことが好ましい。
さらには、常法の吸水加工、撥水加工、起毛加工、さらには、紫外線遮蔽あるいは制電剤、抗菌剤、消臭剤、防虫剤、蓄光剤、再帰反射剤、マイナスイオン発生剤などの機能を付与する各種加工を付加適用してもよい。特に、（シリコン系の）樹脂加工が施された場合は、糸条どうしの摩擦抵抗が小さくなりストレッチ性を向上させることができる。
【００２７】
かくして得られたシボ織物において、織物のカバーファクターＣＦとしては、風合いや表面外観の点で１０００〜３５００の範囲にあることが好ましい。さらに好ましくは、１４００〜２８００である。カバーファクターが１０００未満では、経糸と緯糸がスリップしやすくなり、―方、３５００を超えると、風合いが硬くなってしまうおそれがある。なお、カパーファクターＣＦは、下記によって表されるものである。
ＣＦ＝（ＤＷｐ／１．１）１／２×ＭＷｐ十（ＤＷｆ／１．１）１／２×ＭＷｆ
ただし、ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。
【００２８】
かかるシボ織物は、前記の構成を有するので、ばらつきの小さい安定したシボとストレッチ性とソフトな風合いとを有する。
【００２９】
ここで、該撚糸糸条を配した方向の伸張率が５％以上（好ましくは１０％以上、特に好ましくは１５〜４０％以上）の伸長率を有するものである。なお、伸張率は、Ｌ  １０９６−１９９８  ６．１４．１Ｂ法（定荷重法）により測定したものである。伸張率が５％未満では、ストレッチ性が十分でないため着用した際の快適性が損なわれるおそれがある。なお、伸張率を５％以上になすには、撚係数とＣＦとを前記の範囲内で適宜選定すればよい。
【００３０】
かかるシボ織物は、衣料（例えば、ブラウス、和装、スポーツウエアー、ユニフォーム、白衣、作業着、介護医療用衣服など）や鞄などとして好適に使用される。
【実施例】
【００３１】
次に、本発明の実施例および比較例を詳述するが、本発明はこれらによって限定されるものではない。なお、実施例中の各測定項目は下記の方法で測定した。
【００３２】
＜ストレッチ性＞
ＪＩＳ  Ｌ１０９６−１９９８  ６．１４．１Ｂ法（定荷重法）により伸張率（％）を測定した。
［実施例１］
第３成分を共重合させていないポリトリメチレンテレフタレートマルチフィラメント延伸糸１６７ｄｔｅｘ／３６本と、ポリトリメチレンテレフタレートとポリトリメチレンテレフタレートからなる複合繊維マルチフィラメント糸５６ｄｔｅｘ／３６本とを引きそろえ、撚数４５０Ｔ／ｍ（撚係数α＝６，３６４）の撚糸を施した撚糸糸条を平組織織物の経糸および緯糸に用いて製織した後、リラックス処理（１２０゜Ｃ、２０分）、プレセット処理（１６０゜Ｃ、４５秒）、染色加工、樹脂加工（シリコーン系、−方社製のＡＮ１７００）、ファイナルセット（１６０゜Ｃ、４５秒）を施しシボ織物を得た。
【００３３】
得られたシボ織物において、図１に示すように、糸条がランダムに屈曲しており、良好なシボを有し、かつ、織物の耳際と中央部の生地表面の凹凸柄に差異が生じないものとなった。また、生地の厚さは、８３０μｍであった。また、経／緯方向の伸張率は１５％／２０％となり、大変優れたものであった。なお、生機巾、リラックス上り巾、プレセット上り巾は、以下のとおりであった。生機巾＝１８０ｃｍ、リラックス上り巾＝１２０ｃｍ、プレセット上り巾＝１２４ｃｍ。
【００３４】
ヤング率はポリトリメチレンテレフタレートマルチフィラメント延伸糸１６７ｄｔｅｘ／３６本が１６５２Ｎ／ｍｍ２、ポリトリメチレンテレフタレートとポリトリメチレンテレフタレートからなる複合繊維マルチフィラメント糸５６ｄｔｅｘ／３６本が２４６４Ｎ／ｍｍ２であり、ヤング率の合計は４１１６Ｎ／ｍｍ２であった。また、ポリトリメチレンテレフタレートマルチフィラメント延伸糸の湿熱収縮率は７．２％、乾熱収縮率は１１．６％、ポリトリメチレンテレフタレートとポリトリメチレンテレフタレートからなる複合繊維マルチフィラメント糸の湿熱収縮率は９．３％、乾熱収縮率は１２．３％であった。
【００３５】
［実施例２］
実施例１と同じポリトリメチレンテレフタレートマルチフィラメント延伸糸８４ｄｔｅｘ／３６本を２本引き揃え、それとポリトリメチレンテレフタレートとポリトリメチレンテレフタレートからなる複合繊維マルチフィラメント糸５６ｄｔｅｘとを引きそろえ、撚数４５０Ｔ／ｍ（撚係数α＝６３６４）の撚糸を施した以外は実施例１と同様に実施した。
【００３６】
得られたシボ織物において、糸条がランダムに屈曲しており、良好なシボを有し、かつ、織物の耳際と中央部の生地表面の凹凸柄に差異が生じないものとなった。生地の厚みは、１１９０μｍであった。また、経／緯方向の伸張率は１２％／１４％となり優れたものであった。なお、生機巾、リラックス上り巾、プレセット上り巾は、以下のとおりであった。生機巾＝１４０ｃｍ、リラックス上り巾＝１１０ｃｍ、プレセット上り巾＝１１２ｃｍ。
【００３７】
ヤング率はポリトリメチレンテレフタレートマルチフィラメント延伸糸が１５８５Ｎ／ｍｍ２であり、ポリトリメチレンテレフタレート複合繊維マルチフィラメント延伸糸にくらべ十分に小さく、ヤング率の合計は５６３４Ｎ／ｍｍ２であった。
【００３８】
［実施例３］
実施例１と同じポリトリメチレンテレフタレートマルチフィラメント延伸糸８４ｄｔｅｘ／３６本と、ポリトリメチレンテレフタレートとポリトリメチレンテレフタレートからなる複合繊維マルチフィラメント糸２２ｄｔｅｘ／４本とを引きそろえ、撚数７００Ｔ／ｍ（撚係数α＝６，８２２）の撚糸を施した以外は実施例１と同様に実施した。
【００３９】
得られたシボ織物において、糸条がランダムに屈曲しており、良好なシボを有し、かつ、織物の耳際と中央部の生地表面の凹凸柄に差異が生じないものとなった。生地の厚みは、８１０μｍであった。また、経／緯方向の伸張率は１２％／１４％となり、優れたものであった。なお、生機巾、リラックス上り巾、プレセット上り巾は、以下のとおりであった。生機巾＝１４０ｃｍ、リラックス上り巾＝１１０ｃｍ、プレセット上り巾＝１１２ｃｍ。
【００４０】
［比較例１］
実施例１において、第３成分を共重合させていないポリトリメチレンテレフタレートマルチフィラメント延伸糸１６７ｄｔｅｘ／３６本の代わりに、通常のポリエチレンテレフテレートマルチフィラメント延伸糸１６７ｄｔｅｘ／３６本を用い、ポリトリメチレンテレフタレートとポリトリメチレンテレフタレートからなる複合繊維マルチフィラメント糸５６ｄｔｅｘ／３６本の代わりに、通常のポリエチレンテレフテレートとポリエチレンテレフテレートからなる複合繊維マルチフィラメント延伸糸５６ｄｔｅｘ／３６本を用いた以外は実施例１と同様に実施した。
【００４１】
その結果、シボは発現せず、また経／緯方向の伸張率は２％／３％となりストレッチ性は不十分なものであった。生地の厚みは、３４１μｍであった。なお、生機巾、リラックス上り巾、プレセット上り巾は、以下のとおりであった。生機巾＝１４０ｃｍ、リラックス上り巾＝１１９ｃｍ、プレセット上り巾＝１１８ｃｍ。
【００４２】
通常のポリエチレンテレフテレートマルチフィラメント延伸糸のヤング率は７４３７Ｎ／ｍｍ２であり、通常のポリエチレンテレフテレートマルチフィラメント延伸糸のヤング率は７３９３Ｎ／ｍｍ２でありヤング率が大きすぎ、シボが発生しないものであった。
【００４３】
［比較例２］
実施例１において、第３成分を共重合させていないポリトリメチレンテレフタレートマルチフィラメント延伸糸１６７ｄｔｅｘ／３６本の代わりに、カチオン染料可染ポリエチレンテレフテレートマルチフィラメント延伸糸１６７ｄｔｅｘ／３６本を用いた以外は実施例１と同様に実施した。
【００４４】
その結果、シボは発現せず、また経／緯方向の伸張率は２％／３％となりストレッチ性は不十分なものであった。また、風合いは固いものとなった。請求項４で定義した生地の厚みは、４４０μｍであった。なお、生機巾、リラックス上り巾、プレセット上り巾は、以下のとおりであった。生機巾＝１４０ｃｍ、リラックス上り巾＝１１９ｃｍ、プレセット上り巾＝１１８ｃｍ。
【００４５】
カチオン染料可染ポリエチレンテレフテレートマルチフィラメント延伸糸のヤング率は、４６２７Ｎ／ｍｍ２であり、ヤング率が大きすぎ、シボが発生しないものであった。
【００４６】
［比較例３］
実施例１において、第３成分を共重合させていないポリトリメチレンテレフタレートマルチフィラメント延伸糸１６７ｄｔｅｘ／３６本の代わりに、ポリエチレンテレフテレートマルチフィラメント仮撚捲縮加工糸１６７ｄｔｅｘ／３６本を用いた以外は実施例１と同様に実施した。
【００４７】
その結果、シボは発現せず、また経／緯方向の伸張率は２％／３％となりストレッチ性は不十分なものであった。生地の厚みは、４５０μｍであった。なお、生機巾、リラックス上り巾、プレセット上り巾は、以下のとおりであった。生機巾＝１４０ｃｍ、リラックス上り巾＝１１９ｃｍ、プレセット上り巾＝１１８ｃｍ。
ポリエチレンテレフテレートマルチフィラメント仮撚捲縮加工糸のヤング率は、４０４９Ｎ／ｍｍ２であり、ヤング率が大きすぎ、シボが発生しないものであった。
【産業上の利用可能性】
【００４８】
本発明によれば、ばらつきの小さい安定したシボとストレッチ性とソフトな風合いとを有するシボ織物およびその製造方法が提供され、その工業的価値は極めて大である。
【図１】
2019183308.tif 000003